(57)【要約】【課題】光硬化させた場合に従来と同様もしくはそれ以上の優れた耐サンドブラスト性を有するとともに、優れたアルカリ現像性およびアルカリ剥離性を発揮し得る、新規なサンドブラスト用感光性樹脂組成物、および、該感光性樹脂組成物を感光性樹脂層として用いた新規なサンドブラスト用感光性フィルムを提供する。【解決手段】本発明のサンドブラスト用感光性樹脂組成物は、少なくとも２つの（メタ）アクリロイル基を有する光重合可能なウレタン（メタ）アクリレートオリゴマー、酸価が３０〜３００ｍｇＫＯＨ／ｇであるバインダーポリマー、および、光重合開始剤を含むサンドブラスト用の感光性樹脂組成物において、前記バインダーポリマーが星型構造由来の分岐構造を有する重合体であることを特徴とする。【選択図】　なし【特許請求の範囲】
【請求項１】
少なくとも２つの（メタ）アクリロイル基を有する光重合可能なウレタン（メタ）アクリレートオリゴマー、酸価が３０〜３００ｍｇＫＯＨ／ｇであるバインダーポリマー、および、光重合開始剤を含むサンドブラスト用の感光性樹脂組成物において、
前記バインダーポリマーが星型構造由来の分岐構造を有する重合体である、
ことを特徴とする、サンドブラスト用感光性樹脂組成物。
【請求項２】
前記バインダーポリマーは、星型構造由来の分岐構造を有する少なくとも２つの重合体が互いの鎖状重合体部分で繋がっている重合体である、請求項１に記載のサンドブラスト用感光性樹脂組成物。
【請求項３】
前記少なくとも２つの重合体が互いの鎖状重合体部分でウレタンオリゴマー由来の構造を介して繋がっている、請求項２に記載のサンドブラスト用感光性樹脂組成物。
【請求項４】
前記重合体が３官能以上の多価メルカプタンおよび／または３官能以上の多官能開始剤の存在下に重合性単量体成分を重合して得られる重合体である、請求項１から３までのいずれかに記載のサンドブラスト用感光性樹脂組成物。
【請求項５】
前記重合体は、多価メルカプタンおよび／または多官能開始剤を中心として少なくとも３つの鎖状重合体部分が前記多価メルカプタンのメルカプト基から放射状に延びている構造を有する重合体である、請求項１から４までのいずれかに記載のサンドブラスト用感光性樹脂組成物。
【請求項６】
前記少なくとも３つの鎖状重合体部分のうちの少なくとも１つが他の鎖状重合体部分と異なる組成を有する、請求項５に記載のサンドブラスト用感光性樹脂組成物。
【請求項７】
前記重合体が（メタ）アクリル系重合体である、請求項１から６までのいずれかに記載のサンドブラスト用感光性樹脂組成物。
【請求項８】
可とう性フィルム上に請求項１から７までのいずれかに記載のサンドブラスト用感光性樹脂組成物の層を設け、さらにその上に離型フィルムを積層してなる、サンドブラスト用感光性フィルム。
【発明の詳細な説明】
【０００１】
【発明の属する技術分野】
本発明は、新規なサンドブラスト用感光性樹脂組成物、および、該感光性樹脂組成物を感光性樹脂層として用いた新規なサンドブラスト用感光性フィルムに関する。
【０００２】
【従来の技術】
従来から、ガラス、石材、プラスチック、セラミックス、皮革、木質材等の基板の表面に図柄を形成する加工方法の１つとしてサンドブラスト加工法が知られている。このサンドブラスト加工法においては、基板の表面に、ゴム板、紙等を貼り付け、カッター等で切り抜き、パターニングしたのち研磨材等を吹き付けて選択的に研磨するサンドブラストする方法や、基板の表面にサンドブラスト用感光性樹脂組成物層を設け、フォトリソグラフィーによりマスクパターンを形成させたのち、研磨材等を吹き付けて選択的に研磨するサンドブラスト方法等がよく知られ用いられているが、前者の方法では、作業が煩雑で作業能率が上がらない欠点があるのに対し、後者の方法では、作業効率が高い上に微細加工ができるため、例えば金属パターンと絶縁パターンが混在する回路基板、特にプラズマディスプレイの隔壁ならびにセラミック、蛍光体等の絶縁パターンの形成に有効である。よって、後者の方法が好適に用いられている。
【０００３】
これまで、後者のサンドブラスト方法に用いる感光性樹脂組成物としては、例えば、末端にエチレン性不飽和基を有するウレタンオリゴマーと単官能エチレン不飽和化合物および重合開始剤を含有するスクリーン印刷可能なサンドブラスト用感光性樹脂組成物（特開昭６０−１０２４２号公報）、不飽和ポリエステル、不飽和モノマーおよび光重合開始剤を含有する感光性樹脂組成物（特開昭５５−１０３５５４号公報）、ポリビニルアルコールとジアゾ樹脂からなる感光性樹脂組成物（特開平２−６９７５４号公報）などが提案されている。
しかしながら、これら感光性樹脂組成物は、液状で取扱が難しい上に膜厚制御が困難であるなどの欠点があった。こうした欠点のないサンドブラスト用感光性樹脂組成物として、末端にエチレン性不飽和基を有するウレタンオリゴマーを主成分とし、これに光重合開始剤と、バインダーポリマーとしてのアクリルポリマーとを含有するサンドブラスト用感光性樹脂組成物がすでに知られている。該サンドブラスト用感光性樹脂組成物は、弾性、柔軟性が高く、アルカリ現像性が良好である上、感度、基板との密着性および耐サンドブラスト性などにおいても従来のものより優れてはいるものの、近年の技術進歩に伴い求められる技術水準や生産性を考慮した場合、アルカリ現像性およびアルカリ剥離性についてはまだ十分なレベルとは言えないものであった。特に、従来と同様もしくはそれ以上の耐サンドブラスト性を保持した上で、今まで以上に優れたアルカリ現像性およびアルカリ剥離性を発揮し得るものは無かった。
【０００４】
【発明が解決しようとする課題】
そこで、本発明の解決しようとする課題は、光硬化させた場合に従来と同様もしくはそれ以上の優れた耐サンドブラスト性を有するとともに、優れたアルカリ現像性およびアルカリ剥離性を発揮し得る、新規なサンドブラスト用感光性樹脂組成物、および、該感光性樹脂組成物を感光性樹脂層として用いた新規なサンドブラスト用感光性フィルムを提供することにある。
【０００５】
【課題を解決するための手段】
本発明者は、上記課題を解決するため鋭意検討した。その結果、上記従来のサンドブラスト用感光性樹脂組成物においてバインダーポリマーとして用いていたアクリルポリマーに、単に何らかのその他成分を加えて改質を図っただけでは、前述した課題を一挙に解決するには至らないということが判った。
そこで、新規なバインダーポリマーとして、本発明者は、星型構造由来の分岐構造を有する重合体に着目した。この重合体は、直鎖ポリマーと比較し、同分子量の場合に同等もしくはそれ以上の強度（強靭性など）を維持しながら低粘度であるという特徴を有する。優れた強度（強靭性など）は備えていることで、従来と同様もしくはそれ以上の耐サンドブラスト性を発揮することができ、さらに、より低粘度であることが、アルカリ現像性およびアルカリ剥離性のさらなる向上につながると考えたのである。つまり、この重合体が有する特異かつ特徴的なポリマー構造そのものが、前述した課題を一挙に解決し得る直接的な要因になるのではないかと考えたのである。そこで、この星型構造由来の分岐構造を有する重合体を、実際にバインダーポリマーとして用いたところ、得られたサンドブラスト用感光性樹脂組成物、および、該感光性樹脂組成物を感光性樹脂層として用いたサンドブラスト用感光性フィルムは、前述した課題を一挙に解決し得ることを確認された。本発明はこのようにして完成された。
【０００６】
すなわち、本発明にかかるサンドブラスト用感光性樹脂組成物は、
少なくとも２つの（メタ）アクリロイル基を有する光重合可能なウレタン（メタ）アクリレートオリゴマー、酸価が３０〜３００ｍｇＫＯＨ／ｇであるバインダーポリマー、および、光重合開始剤を含むサンドブラスト用の感光性樹脂組成物において、前記バインダーポリマーが星型構造由来の分岐構造を有する重合体であることを特徴とする。
また、本発明にかかるサンドブラスト用感光性フィルムは、
可とう性フィルム上に上記本発明にかかるサンドブラスト用感光性樹脂組成物の層を設け、さらにその上に離型フィルムを積層してなることを特徴とする。
【０００７】
【発明の実施の形態】
以下、本発明にかかるサンドブラスト用感光性樹脂組成物およびサンドブラスト用感光性フィルムについて詳しく説明するが、本発明の範囲はこれらの説明に拘束されることはなく、以下の例示以外についても、本発明の趣旨を損なわない範囲で適宜実施し得る。
〔サンドブラスト用感光性樹脂組成物〕
本発明にかかるサンドブラスト用感光性樹脂組成物（以下、本発明のサンドブラスト用感光性樹脂組成物、または、本発明の感光性樹脂組成物と称することがある。）は、少なくとも２つのアクリロイル基またはメタクリロイル基を有する光重合可能なウレタン（メタ）アクリレートオリゴマー、酸価が３０〜３００ｍｇＫＯＨ／ｇであるバインダーポリマー、および、光重合開始剤を含むサンドブラスト用の感光性樹脂組成物である。そして、該バインダーポリマーが特定の重合体、すなわち、星型構造由来の分岐構造を有する重合体であることを特徴とするものである。この特定の重合体については後に詳述する。
【０００８】
本発明のサンドブラスト用感光性樹脂組成物でいう、上記ウレタン（メタ）アクリレートオリゴマーは、ジオール化合物とジイソシアネート化合物とが反応した末端イソシアネート基（−ＮＣＯ基）を有する化合物と、ヒドロキシル基を有する（メタ）アクリレート化合物と、の反応生成物（以下、ウレタン（メタ）アクリレート化合物と称することがある。）であることが好ましい。上記ジオール化合物としては、特に限定はされないが、具体的には、例えば、末端に水酸基を有するポリエステル類やポリエーテル類等が挙げられる。上記ポリエステル類としては、特に限定はされないが、具体的には、例えば、ラクトン類が開環重合したポリエステル類、ポリカーボネート類、エチレングリコール、プロピレングリコール、ジエチレングリコール、トリエチレングリコール、ジプロピレングリコール等のアルキレングリコールと、マレイン酸、フマル酸、グルタル酸、アジピン酸等のジカルボン酸との縮合反応で得られたポリエステル類等が挙げられる。ラクトン類としては、特に限定はされないが、具体的には、例えば、δ−バレロラクトン、ε−カプロラクトン、β−プロピオラクトン、α−メチル−βプロピオラクトン、β−メチル−βプロピオラクトン、α−メチル−βプロピオラクトン、β−メチル−β−プロピオラクトン、α，α−ジメチル−β−プロピオラクトン、β，β−ジメチル−β−プロピオラクトン等が挙げられる。ポリカーボネート類としては、特に限定はされないが、具体的には、例えば、ビスフェノールＡ、ヒドロキノン、ジヒドロキシシクロヘキサン等のジオールと、ジフェニルカーボネート、ホスゲン、無水コハク酸等のカルボニル化合物との反応生成物が挙げられる。上記ポリエーテル類としては、特に限定はされないが、具体的には、例えば、ポリエチレングリコール、ポリプロピレングリコール、ポリテトラメチレングリコール、ポリペンタメチレングリコール等を挙げることができる。これらポリエステルやポリエーテル中に、２，２−ビス（ヒドロキシメチル）プロピオン酸、２，２−ビス（２−ヒドロキシエチル）プロピオン酸、２，２−ビス（３−ヒドロキシプロピル）プロピオン酸の残基、特に２，２−ビス（ヒドロキシメチル）プロピオン酸の残基を有するとアルカリ溶液に対する溶解性に優れたウレタン化合物が合成できるので好ましい。上記ポリエステル類およびポリエーテル類は、単独で用いても２種以上を併用してもよい。
【０００９】
上記ジオール化合物と反応するジイソシアネート化合物としては、特に限定はされないが、具体的には、例えば、ジメチレンジイソシアネート、トリメチレンジイソシアネート、テトラメチレンジイソシアネート、ペンタメチレンジイソシアネート、ヘキサメチレンジイソシアネート、ヘプタメチレンジイソシアネート、２，２−ジメチルペンタン−１，５−ジイソシアネート、オクタメチレンジイソシアネート、２，５−ジメチルヘキサン−１，６−ジイソシアネート、２，２，４−トリメチルペンタン−１，５−ジイソシアネート、ノナメチレンジイソシアネート、２，２，４−トリメチルヘキサンジイソシアネート、デカメチレンジイソシアネート、イソホロンジイソシアネート等の脂肪族または脂環式のジイソシアネート化合物を挙げることができる。これらは、単独で用いても２種以上を併用してもよい。
【００１０】
さらに、末端イソシアネート基と反応するヒドロキシル基を有する（メタ）アクリレート化合物としては、具体的にヒドロキシメチルアクリレート、ヒドロキシメチルメタクリレート、２−ヒドロキシエチルアクリレート、２−ヒドロキシエチルメタクリレート、３−ヒドロキシプロピルアクリレート、３−ヒドロキシプロピルメタクリレート、エチレングリコールモノアクリレート、エチレングリコールモノメタクリレート、グリセロールアクリレート、グリセロールメタクリレート、ジペンタエリトリトールモノアクリレート、ジペンタエリトリトールモノメタクリレート等を挙げることができる。これらは、単独で用いても２種以上を併用してもよい。
【００１１】
上記ウレタン（メタ）アクリレート化合物は、その数平均分子量は、特に限定はされないが、具体的には、５００〜３００００の範囲が好ましく、より好ましくは１０００〜２５０００、さらに好ましくは２０００〜２００００である。数平均分子量が５００未満では硬化後の被膜の結合力が大きくなり硬度が増し、耐サンドブラスト性が低下するおそれがあり、３００００を超えると粘度が上昇し塗膜性が悪くなり、作業性が悪化する上に、電気絶縁抵抗値も上昇してしまうおそれがある。
本発明のサンドブラスト用感光性樹脂組成物でいうバインダーポリマーである星型構造由来の分岐構造を有する重合体は、重合体構造中に少なくとも１つの星型構造由来の分岐構造部分を有するものであればよく、すなわち該分岐構造部分を１つのみ有する重合体であっても、２つ以上有する重合体であってもよい。本発明において、上記「星型構造由来の分岐構造」とは、一点あるいは一部分を中心として該中心から放射状に延びた鎖状重合体部分を少なくとも３つ備えた構造である。バインダーポリマーが星型構造由来の分岐構造を有する重合体であることによって、直鎖状ポリマーなどと比較して、同じ分子量であっても強度を保持しながら低粘度であるという特徴があることから、高分子量体（高強度重合体）の使用が可能である、そして、前述の課題を一挙に解決するサンドブラスト用感光性樹脂組成物を得ることができる、等の効果を得ることができる。さらに、バインダーポリマーとして上記分岐構造部分を２つ以上有する重合体を用いた場合、１つのみ有するものを用いた場合に比べ、分岐構造が多くなることにより、より一層アルカリ現像性およびアルカリ剥離性に優れたサンドブラスト用感光性樹脂組成物を得ることができる。また、該分岐構造部分以外の部分の構造などは特に限定はされない。以下では、上記「星型構造由来の分岐構造を有する重合体」について、星型構造由来の分岐構造部分を１つ有する重合体（以下、重合体（１）と称することがある。）と、該分岐構造部分を２つ以上有する重合体（以下、重合体（２）と称することがある。）とに分けて順に説明する。
【００１２】
重合体（１）としては、特に限定はされないが、具体的には、例えば、従来公知の星型重合体、すなわち、縮合重合体からなる交さ結合型コアと該コアに結合した鎖の末端に官能基を有するアクリル系ブロック重合体連鎖とからなりコアに結合した少なくとも５つのアームからなるハイブリッド星形重合体（特開昭６３−１３２９１４号公報参照）、ジフェニルエチレン誘導体を中心として重合により生成した３つの重合体部分が放射状に伸びた構造を有する星型共重合体（特開平３−１９０９１１号公報参照）、ジチオカルバメート基を利用した光開始ラジカル重合により生成した星型ブロック重合体（Ｐｏｌｙ．　Ｊ．，　１６，　５１１（１９８４）　参照）、重合体末端に導入したトリフェニルメチル基を利用した熱開裂ラジカル重合により生成した星型ブロック重合体（Ｐｏｌｙ．　Ｂｕｌｌ．，　１６，　２７７（１９８５）　参照）、多価メルカプタン部分を中心として２以上の異なる組成を有する複数の重合体部分が放射状に延びた構造を備える星型ブロック重合体（特開平７−１７９５３８号公報）、３官能以上の多価メルカプタンおよび／または３官能以上の多官能開始剤を中心として、少なくとも３つの鎖状重合体部分が、上記多価メルカプタンのメルカプト基および／または多官能開始剤の官能基から放射状に延びている構造を有する星型重合体などを好ましく挙げることができる。
【００１３】
また、重合体（１）としては、３官能以上の多価メルカプタンおよび／または３官能以上の多官能開始剤の存在下に重合性単量体成分を重合して得られる重合体を好ましく挙げることができる。このようにして得られる重合体は、特に限定はされないが、上記星型重合体の構造的特長、すなわち「３官能以上の多価メルカプタンおよび／または３官能以上の多官能開始剤を中心として、少なくとも３つの鎖状重合体部分が、上記多価メルカプタンのメルカプト基および／または多官能開始剤の官能基から放射状に延びている構造」を有する重合体であることが好ましい。また、上記星型重合体についての以下の説明は、上記「３官能以上の多価メルカプタンおよび／または３官能以上の多官能開始剤の存在下に重合性単量体成分を重合して得られる重合体」に関しても適用できるものとする。
【００１４】
上記星型重合体が、多価メルカプタンを中心とする星型重合体であれば、その特性として、鎖状重合体部分の組み合わせが限定されたり、鎖状重合体部分が単独重合体（ホモポリマー）に由来するものに限られたり、鎖状重合体部分を構成するモノマーの種類が限られたりする、あるいは、光（紫外線）を照射する必要がありモノマーの深さ方向への浸透力が弱く工業的に多量生産するには好ましくない、というような不利な点がないため、工業的に利用可能な分野が非常に広くかつ安価に得ることができる。
また、上記星型重合体が、多官能開始剤を中心とする星型重合体であれば、その特性として、ラジカル反応が多官能開始剤末端から開始され、確実に星型重合体が得られるため、工業的に利用可能な分野が非常に広くかつ安価に得ることができる。
【００１５】
上記多価メルカプタンは、１分子あたり３個以上のメルカプト基を有する化合物であり、この個数が３、４、５、・・・であるメルカプタンを、それぞれ、３価のメルカプタン、４価のメルカプタン、５価のメルカプタン・・・と称する。多価メルカプタンとしては、特に限定はされないが、具体的には、例えば、エチレングリコールジチオグリコレート、エチレングリコールジチオプロピオネート、１，４−ブタンジオールジチオグリコレート、１，４−ブタンジオールジチオプロピオネートなどエチレングリコールや１，４−ブタンジオールのようなジオールとカルボキシル基含有メルカプタン類のジエステル；トリメチロールプロパントリチオグリコレート、トリメチロールプロパントリチオプロピオネートなどトリメチロールプロパンのようなトリオールとカルボキシル基含有メルカプタン類のトリエステル；ペンタエリスリトールテトラキスチオグリコレート、ペンタエリスリトールテトラキスチオプロピオネートなどペンタエリスリトールのような水酸基を４個有する化合物とカルボキシル基含有メルカプタン類のポリエステル；ジペンタエリスリトールヘキサキスチオグリコレート、ジペンタエリスリトールヘキサキスチオプロピオネートなどジペンタエリスリトールのような水酸基を６個有する化合物とカルボキシル基含有メルカプタン類のポリエステル化合物；その他水酸基を３個以上有する化合物とカルボキシル基含有メルカプタン類のポリエステル化合物；トリチオグリセリンなどのメルカプト基を３個以上有する化合物；２−ジ−ｎ−ブチルアミノ−４，６−ジメルカプト−Ｓ−トリアジン、２，４，６−トリメルカプト−Ｓ−トリアジンなどのトリアジン多価チオール類；多価エポキシ化合物の複数のエポキシ基に硫化水素を付加させて複数のメルカプト基を導入してなる化合物；多価カルボン酸の複数のカルボキシル基とメルカプトエタノールをエステル化してなるエステル化合物を挙げることができる。これらは単独で用いても、２種以上を併用してもよい。ここで、カルボキシル基含有メルカプタン類とは、チオグリコール酸、メルカプトプロピオン酸、チオサリチル酸など、１個のメルカプト基と１個のカルボキシル基を有する化合物のことをいう。
【００１６】
多価メルカプタンは、効率良く星型重合体を得るという観点から、また、同一中心から鎖状重合体部分が放射状に延びた構造にし高性能にするという観点から、３〜１０価のメルカプタンであることが好ましく、より好ましくは３〜６価のメルカプタンである。メルカプト基を１個だけ有するメルカプタンは鎖状重合体部分が放射状に延びた構造を与えない。また、メルカプト基を２個有するメルカプタンでは、星型構造由来の物性を発揮させることができないおそれがある。１０価を超えるメルカプタンであると、同一中心から鎖状重合体が放射状に延びた構造とはならず、所望の物性が発現しないおそれがある。
【００１７】
３〜６価の多価メルカプタンとしては、特に限定はされないが、具体的には、例えば、トリメチロールプロパントリチオグリコレート、トリメチロールプロパントリチオプロピオネート、ペンタエリスリトールテトラキスチオグリコレート、ペンタエリスリトールテトラキスチオプロピオネート、ジペンタエリスリトールヘキサキスチオグリコレート、ジペンタエリスリトールヘキサキスチオプロピオネートなどを挙げることができる。このような多価メルカプタンであれば、得られる星型重合体が同一中心から鎖状重合体が放射状に延びた星型の構造をとり易く、鎖状重合体間のからみによる効果（たとえば、高凝集力）や相分離構造の形態変化が期待できるという利点がある。
【００１８】
上記多官能開始剤は、１分子あたり３個以上の官能基を有する開始剤化合物であり、この個数が３、４、５、・・・である多官能開始剤を、それぞれ、３価の多官能開始剤、４価の多官能開始剤、５価の多官能開始剤・・・と称する。多官能開始剤としては、特に限定はされないが、具体的には、例えば、パーカドックス１２−ＥＢ２０（化薬アクゾ株式会社製の４官能パーオキサイド）などを挙げることができる。
上記星型重合体の鎖状重合体部分を構成し得る重合性単量体（あるいは、上記星型重合体を重合反応により得る場合に用いる重合性単量体成分）としては、単独重合体あるいは共重合体を生成し得るものであればどのような重合性単量体であってもよく、特に限定はされない。具体的には、例えば、（メタ）アクリル酸；炭素原子数１〜３０のアルキル（メタ）アクリレート、ヒドロキシエチル（メタ）アクリレート、ヒドロキシプロピル（メタ）アクリレート、グリシジル（メタ）アクリレート、メトキシエチル（メタ）アクリレート、エトキシエチル（メタ）アクリレート、エトキシエトキシエチル（メタ）アクリレート、などに代表される（メタ）アクリレート類；α−メチルスチレン、ビニルトルエン、スチレンなどに代表されるスチレン系単量体；フェニルマレイミド、シクロヘキシルマレイミドなどに代表されるマレイミド系単量体；メチルビニルエーテル、エチルビニルエーテル、イソブチルビニルエーテルなどに代表されるビニルエーテル系単量体；フマル酸、フマル酸のモノアルキルエステル、フマル酸のジアルキルエステル；マレイン酸、マレイン酸のモノアルキルエステル、マレイン酸のジアルキルエステル；イタコン酸、イタコン酸のモノアルキルエステル、イタコン酸のジアルキルエステル；（メタ）アクリロニトリル、ブタジエン、イソプレン、塩化ビニル、塩化ビニリデン、酢酸ビニル、ビニルケトン、ビニルピリジン、ビニルカルバゾールなどを好ましく挙げることができる。これらは単独で用いられても、２種以上を併用されてもよい。
【００１９】
上記星型重合体を得る場合に適用できる重合方法としては、従来公知の重合方法、例えば通常公知の熱、紫外線、放射線、電子線、ラジカル重合開始剤等を用いたラジカル重合や、アニオン重合、カチオン重合などの重合方法を挙げることができる。なかでも、ラジカル重合またはアニオン重合が好ましい。
ラジカル重合法で使用するラジカル重合開始剤としては、特に限定はされないが、具体的には、例えば、イソブチルパーオキシド、クミルパーオキシネオデカノエート、ジイソプロピルオキシジカーボネート、ジｎ−プロピルパーオキシジカーボネート、ジ（２−エトキシエチル）パーオキシジカーボネート、ジ（２−エチルヘキシル）パーオキシジカーボネート、ｔ−ヘキシルパーオキシネオデカノエート、ｔ−ブチルパーオキシネオデカノエート、ｔ−ヘキシルパーオキシピバレート、ｔ−ブチルパーオキシピバレート、３，５，５−トリメチルヘキサノイルパーオキシド、デカノイルパーオキシド、ラウロイルパーオキシド、クミルパーオキシオクテート、コハク酸パーオキシド、アセチルパーオキシド、ｔ−ブチルパーオキシ（２−エチルヘキサネート）、ｍ−トルオイルパーオキシド、ベンゾイルパーオキシド、ｔ−ブチルパーオキシイソブチレート、１，１−ビス（ｔ−ブチルパーオキシ）シクロヘキサン、ｔ−ブチルパーオキシマレイン酸、ｔ−ブチルパーオキシラウレート、シクロヘキサノンパーオキシド、ｔ−ブチルパーオキシイソプロピルカーボネート、２，５−ジメチル−２，５−ジ（ベンゾイルパーオキシヘキサン）、ｔ−ブチルパーオキシアセテート、２，２−ビス（ｔ−ブチルパーオキシ）ブタン、ｔ−ブチルパーオキシベンゾエート、ｎ−ブチル−４，４−ビス（ｔ−ブチルパーオキシ）バレレート、ジ−ｔ−ブチルパーオキシイソフタレート、メチルエチルケトンパーオキシド、ジクミルパーオキシド、２，５−ジメチル−２，５−ジ（ｔ−ブチルパーオキシ）ヘキサン、α，α’−ビス（ｔ−ブチルパーオキシ−ｍ−イソプロピル）ベンゼン、ｔ−ブチルクミルパーオキシド、ジイソブチルベンゼンヒドロパーオキシド、ジ−ｔ−ブチルパーオキシド、ｐ−メンタンヒドロパーオキシド、２，５−ジメチル−２，５−ジ（ｔ−ブチルパーオキシ）ヘキシン−３，１，１，３，３−テトラメチルブチルヒドロパーオキシド、クメンヒドロパーオキシド、ｔ−ブチルヒドロパーオキシドなどの有機過酸化物；過酸化水素、過硫酸カリウム、過硫酸ナトリウム、過硫酸アンモニウムなどの無機過酸化物；２，２’−アゾビス（４−メトキシ−２，４−ジメチルバレロニトリル）、２，２’−アゾビス（２−シクロプロピルプロピオニトリル）、２，２’−アゾビス（２，４−ジメチルバレロニトリル）、２，２’−アゾビスイソブチロニトリル、２，２’−アゾビス（２−メチルブチロニトリル）、１，１’−アゾビス（シクロヘキサン−１−カルボニトリル）、２−（カルバモイルアゾ）イソブチロニトリル、２−フェニルアゾ−４−メトキシ−２，４−ジメチルバレロニトリル、２，２’−アゾビス（２−アミジノプロパン）ジヒドロクロリド、２，２’−アゾビス（Ｎ，Ｎ’−ジメチレンイソブチルアミジン）、２，２’−アゾビス［２−メチル−Ｎ−（２−ヒドロキシエチル）プロピオンアミド］、２，２’−アゾビス（イソブチルアミド）ジヒドレート、４，４’−アゾビス（４−シアノペンタン酸）、２，２’−アゾビス（２−シアノプロパノール）などのアゾ化合物；過酸化水素−Ｆｅ（ＩＩ）塩、過硫酸塩−亜硫酸水素ナトリウム、クメンヒドロパーオキシド−Ｆｅ（ＩＩ）塩、過酸化��ンゾイル−ジメチルアニリンなどのレドックス系開始剤；その他に、ジアセチル、ジベンジル、アセトフェノンなどの光増感剤を挙げることができる。これらラジカル重合開始剤は、単独で用いても２種以上を併用してもよい。
【００２０】
また、重合反応の際、重合促進剤として、例えば、種々の遷移金属イオン、具体的には、硫酸第二鉄、硫酸第二銅、塩化第二鉄、塩化第二銅等を好ましく用いることもできる。
ラジカル重合開始剤や重合促進剤の使用量は、特に限定はなく、所望の構造を有する重合体が得られるよう、好ましい生産効率となるよう、適宜設定すればよいが、例えば、多価メルカプタンを用いてラジカル重合により星型重合体を得る場合においては、ラジカル重合開始剤の使用量は、特に限定はされないが、例えば、重量比で、通常、多価メルカプタンの３倍以下であることが好ましく、より好ましくは２倍以下、さらに好ましくは使用しないことである。上記比率よりも多量に使用すると、星型重合体を与える多価メルカプタンから伸びた鎖状重合体部分以外に、ラジカル重合開始剤から伸びた重合体が多量に生成し、目的とする星型重合体の生成効率が低下してしまうおそれがある、また、工業的に安価な製造方法である塊状重合の重合安定性が悪くなり、暴走反応が起こり、最悪の場合は爆発の危険性が伴うおそれがある。
【００２１】
重合様式としては、特に限定はされないが、具体的には、例えば、バルク重合、溶液重合、懸濁重合、乳化重合、塊状重合および固相重合を挙げることができる。安価な重合体を得るためには、余分な揮発成分を含まない塊状重合方法がより好ましい。また、原料単量体およびラジカル重合開始剤を一括で仕込んでも、各成分を随時重合容器に供給しながら（逐次供給しながら）重合を行ってもよい。逐次供給は、連続的な供給でも間欠的な供給でもよく、特に限定はされない。さらに、重合容器に溶媒の一部を予め仕込んだ後、原料単量体およびラジカル重合開始剤を重合容器に供給する方法で重合してもよい。
【００２２】
上記鎖状重合体部分の数平均分子量は、特に限定はされないが、通常は、例えば、１０００〜２０００００であることが好ましく、より好ましくは１０００〜１５００００、さらに好ましくは１０００〜１０００００である。数平均分子量が上記範囲を下回ると、鎖状重合体部分に基づく各種優れた特性を導入することができないおそれがあり、上記範囲を上回ると、製造時の粘度が高くなり、生産性の点で好ましくないおそれがある。
上記星型重合体は、少なくとも３つの鎖状重合体部分のうちの少なくとも１つが他の鎖状重合体部分と異なる組成を有するものであることが好ましい。つまり、上記星型重合体は、少なくとも３つの鎖状重合体部分がすべて同じ組成のものであってもそうでなくてもよく特に限定はされないが、少なくとも１つが他の鎖状重合体部分と異なる組成を有するいわゆる星型ブロック重合体が、例えば耐熱性やゴム弾性等の物性の向上を容易に図ることができるという理由から好ましい。このような、鎖状重合体部分の組成の相違としては、特に限定はされないが、具体的には、単独重合体に由来する場合は、重合体を構成する単量体単位の違いや、重合体の数平均分子量の違いなどがあり、また、共重合体に由来する場合は、単量体単位の違いや、重合体の数平均分子量の違いや、各単量体単位の含有割合の違いなどがある。
【００２３】
このような星型ブロック重合体は、特に限定はされないが、具体的には、３官能以上の多価メルカプタンおよび／または３官能以上の多官能開始剤の存在下で、各段階で種類の異なる重合性単量体成分を使用する重合を複数段行うことにより得られる。具体的には、例えば、多価メルカプタンの存在下ラジカル重合により２段階で重合を行う場合、第１段階の重合性単量体成分のラジカル重合を行い、重合率（詳しくは、重合性単量体成分の重合体への転化率）が５０％以上、好ましくは７０％以上になってから、第２段階の重合性単量体成分を加えて重合することによって得ることができる。なお、先に行う重合の重合率を５０％以上とするのは、重合後残存している重合性単量体成分を除去せずに次の重合を行ったとしても、ブロックを形成する重合体の性質をできるだけ異なるようにするためである。そのためには第１段階の重合後、重合性単量体成分を揮発除去することも可能である。また、各段階の重合は、重合禁止剤の添加により終了させるようにすれば、生成した鎖状重合体部分の先端に、後の重合により別の組成の重合体部分が繋がることを防ぐことができる。
【００２４】
さらに具体的に説明すると、例えば、多価メルカプタンの存在下で第１段階の重合性単量体成分のラジカル重合を行う場合、多価メルカプタンのメルカプト基を重合開始点として第１段階の重合性単量体成分がラジカル重合し、星型重合体の鎖状重合体部分が構成され得る。その際、多価メルカプタンの一部のメルカプト基はこのラジカル重合の重合開始点とならずに残り得るため、そこで、次に第２段階の重合性単量体成分を加えて第２段階のラジカル重合を行うと、残ったメルカプト基を重合開始点として第２段階の重合性単量体成分がラジカル重合し、第１段階で得られた鎖状重合体部分と異なる組成の鎖状重合体部分が星形ブロック状に形成され得ることとなるのである。また、重合をさらに３段階以上の多段で行えば、星型重合体が３種以上の鎖状重合体部分の組み合わせて有する星型ブロック重合体を得ることもできる。
【００２５】
上記星型重合体を得る場合においては、従来公知の星型重合体の製造における各種重合条件および手順等を適宜必要に応じて適用することができる。
重合体（１）の数平均分子量（Ｍｎ）は、３，５００〜２，０００，０００であることが好ましく、より好ましくは４，０００〜１，０００，０００、さらに好ましくは５，０００〜５００，０００、最も好ましくは６，０００〜５００，０００である。数平均分子量が上記範囲を下回ると、鎖状重合体部分に由来する各種所望の物性が十分に発揮されないおそれがあり、上記範囲を上回ると、粘度が高くなり取り扱い性が悪くなるおそれがある上、製造時においても同様であり生産性が低下するおそれがある。
【００２６】
重合体（２）は、前述したように「星型構造由来の分岐構造部分を少なくとも２つ有する重合体」であればよく、該分岐構造部分以外の部分の構造については特に限定されるものではないが、重合体（２）の具体的な構造としては、例えば、「星型構造由来の分岐構造を有する少なくとも２つの重合体が、互いの鎖状重合体部分で繋がっている重合体」が好ましい。この例示における「星型構造由来の分岐構造を有する重合体」は、上記重合体（１）と同様の重合体であることが好ましい。また、互いの鎖状重合体部分で繋がっている形態としては、特に限定はされないが、具体的には、例えば、互いの鎖状重合体部分の少なくとも一部において架橋されている（架橋剤由来の構造を介して繋がっている）形態を好ましく挙げることができる。上記架橋剤としては、特に限定はされないが、具体的には、例えば、多官能性モノマーやウレタンオリゴマーであることがより好ましい。なかでも、ウレタンオリゴマーを用いた場合は、さらにサンドブラスト耐性に優れたサンドブラスト用感光性樹脂組成物を得ることができる。
【００２７】
なお、互いの鎖状重合体部分が繋がっている形態としては、上述したほかにも、互いの鎖状重合体部分が実質的に１つの連続した鎖状重合体となっている形態なども挙げることができる。
上記多官能性モノマーとは、１分子当たり２個以上の重合性不飽和基を有する化合物である。１分子当たりの重合性不飽和基の個数が２であるモノマーを２官能性モノマーと言い、３であるモノマーを３官能性モノマーという。多官能性モノマーは、互いの鎖状重合体部分を繋げるという観点や、その繋げる部分をより多くするという観点からは、２個以上の重合性不飽和基を有する化合物（すなわち、２官能性以上のモノマー）であることが必要とされるが、なかでも、２官能性モノマーか３官能性モノマーがより好ましい。重合性不飽和基を４個以上有する化合物は、繋げる部分をより多くするという観点からはより好ましいと考えられるが、実際のところ、重合体が過剰な網目状の構造を形成して重合中にゲル化が起き易くなるおそれがある。
【００２８】
多官能性モノマーとしては、具体的には、例えば、エチレングリコールジ（メタ）アクリレート、ポリエチレングリコールジ（メタ）アクリレート、プロピレングリコールジ（メタ）アクリレート、ポリプロピレングリコール（メタ）アクリレート、１，３−ブチレングリコールジ（メタ）アクリレート、１，６−ヘキサンジオールジ（メタ）アクリレート、ネオペンチルグリコールジ（メタ）アクリレート、２−ヒドロキシ１，３ジ（メタ）アクリロキシプロパン、２，２−ビス〔４−（アクリロキシエトキシ）フェニル〕プロパン、２，２−ビス〔４−（メタクリロキシエトキシ）フェニル〕プロパン、２，２−ビス〔４−（アクリロキシ・ポリエトキシ）フェニル〕プロパン、２，２−ビス〔４−（メタクリロキシ・ポリエトキシ）フェニル〕プロパン、２−ヒドロキシ−１−アクリロキシ−３−メタクリロキシプロパンなどのジオールと（メタ）アクリル酸のジエステル化合物；トリメチロールプロパントリ（メタ）アクリレート、テトラメチロールメタントリ（メタ）アクリレート、テトラメチロールメタンテトラ（メタ）アクリレート、ペンタエリスリトールテトラキス（メタ）アクリレート、ジペンタエリスリトールヘキサキス（メタ）アクリレートなどの１分子当たり３個以上の水酸基を有する化合物と（メタ）アクリル酸のポリエステル化合物；アリル（メタ）アクリレート、ジビニルベンゼンなどを挙げることができる。これら多官能性モノマーは１種のみ用いても２種以上を併用してもよい。
【００２９】
上記ウレタンオリゴマーとしては、▲１▼ジオール化合物とジイソシアネート化合物とを反応させてなる末端イソシアネート基を有する化合物と、該末端イソシアネート基と反応し得るカルボキシル基またはヒドロキシル基を有する（メタ）アクリレート化合物と、の反応生成物、または、▲２▼トリオール化合物またはトリイソシアネート化合物を基点としてジオール化合物とジイソシアネート化合物とを反応させてなる末端イソシアネート基を有する化合物と、該末端イソシアネート基と反応し得るカルボキシル基またはヒドロキシル基を有する（メタ）アクリレート化合物と、の反応生成物（すなわち、星型構造を有するウレタンプレポリマー）であるものとする。
【００３０】
上記ジオール化合物としては、特に限定はされないが、具体的には、例えば、末端に水酸基を有するポリエステル類およびポリエーテル類等が挙げられるが、ポリエステル類としては、特に限定はされないが、具体的には、例えば、ラクトン類が開環重合したポリエステル類、ポリカーボネート類、エチレングリコール、プロピレングリコール、ジエチレングリコール、トリエチレングリコール、ジプロピレングリコール等のアルキレングリコールと、マレイン酸、フマル酸、グルタル酸、アジピン酸等のジカルボン酸との縮合反応で得られたポリエステル類等が挙げられる。上記ラクトン類としては、特に限定はされないが、具体的には、例えば、δ−バレロラクトン、ε−カプロラクトン、β−プロピオラクトン、α−メチル−βプロピオラクトン、β−メチル−βプロピオラクトン、α−メチル−βプロピオラクトン、β−メチル−β−プロピオラクトン等が挙げられる。また、ポリカーボネート類としては、具体例的にビスフェノールＡ、ヒドロキノン、ジヒドロキシシクロヘキサン等のジオールと、ジフェニルカーボネート、ホスゲン、無水コハク酸等のカルボニル化合物との反応生成物が挙げられる。また、ポリエーテル類としては、特に限定はされないが、具体的には、例えば、ポリエチレングリコール、ポリプロピレングリコール、ポリテトラメチレングリコール、ポリペンタメチレングリコール等を挙げることができる。また、使用する用途によっては、前記ポリエステルおよびポリエーテル中に、２，２−ビス（ヒドロキシメチル）プロピオン酸、２，２−ビス（２−ヒドロキシエチル）プロピオン酸、２，２−ビス（３−ヒドロキシプロピル）プロピオン酸等を反応させ、ウレタンオリゴマー中にカルボキシル基を導入してもよい。これらポリエステル類およびポリエーテル類は１種のみ用いても２種以上を併用してもよい。またこれらジオール化合物は１種のみ用いても２種以上を併用してもよい。
【００３１】
上記ジイソシアネート化合物としては、特に限定はされないが、具体的には、例えば、ジメチレンジイソシアネート、トリメチレンジイソシアネート、テトラメチレンジイソシアネート、ペンタメチレンジイソシアネート、ヘキサメチレンジイソシアネート、ヘプタメチレンジイソシアネート、２，２−ジメチルペンタン−１，５−ジイソシアネート、オクタメチレンジイソシアネート、２，５−ジメチルヘキサン−１，６−ジイソシアネート、２，２，４−トリメチルペンタン−１，５−ジイソシアネート、ノナメチレンジイソシアネート、２，２，４−トリメチルヘキサンジイソシアネート、デカメチレンジイソシアネート、イソホロンジイソシアネート等の脂肪族または脂環式のジイソシアネート化合物等を挙げることができる。これらは、単独で用いても２種以上を併用してもよい。
【００３２】
上記トリオール化合物としては、特に限定はされないが、具体的には、例えば、グリセリン、トリメチロールプロパン、ヘキサントリオール、トリエタノールアミン、１，２，６−ヘキサントリオール等を挙げることができる。これらは１種のみ用いても２種以上を併用してもよい。
上記トリイソシアネート化合物としては、特に限定はされないが、具体的には、例えば、ビウレット型である２４Ａ−１００、２２Ａ−７５ＰＸ、２１Ｓ−７５Ｅ、１８Ｈ−７０Ｂ（以上、旭化成株式会社製の製品名）およびデスモジュールＲ等；イソシアヌレート型であるＴＰＡ−１００、ＴＨＡ−１００、ＭＦＡ−９０Ｘ、ＴＳＡ−１００、ＴＳＳ−１００、ＴＳＥ−１００（以上、旭化成株式会社製の製品名）およびデスモジュールＩＬ等；アダクト型であるＰ−３０１−７５Ｅ、Ｅ−４０２−９０Ｔ、Ｅ−４０５−８０Ｔ（以上、旭化成株式会社製の製品名）およびデスモジュールＬ等；などを挙げることができる。これらは１種のみ用いても２種以上を併用してもよい。
【００３３】
また、上記カルボキシル基を有する（メタ）アクリレート化合物としては、特に限定はされないが、具体的には、例えば、アクリル酸、メタクリル酸、フタル酸モノヒドロキシエチル（メタ）アクリレート、コハク酸モノヒドロキシエチル（メタ）アクリレート、β−アクリロイルオキシエチルハイドロジェンサクシネート、（メタ）アクリル酸にε−カプロラクトンを少なくとも１個付加させたものと無水コハク酸または無水フタル酸等とを反応させて得られる化合物、ポリエチレングリコールモノ（メタ）アクリレートまたはポリプロピレングリコールモノ（メタ）アクリレートと酸無水物とを反応させて得られる化合物などを挙げることができる。これらは１種のみ用いても２種以上を併用してもよい。
【００３４】
上記ヒドロキシル基を有する（メタ）アクリレート化合物としては、特に限定はされないが、具体的には、例えば、ヒドロキシメチルアクリレート、ヒドロキシメチルメタクリレート、２−ヒドロキシエチルアクリレート、２−ヒドロキシエチルメタクリレート、３−ヒドロキシプロピルアクリレート、３−ヒドロキシプロピルメタクリレート、エチレングリコールモノアクリレート、エチレングリコールモノメタクリレート、グリセロールアクリレート、グリセロールメタクリレート、ジペンタエリトリトールモノアクリレート、ジペンタエリトリトールモノメタクリレート等を挙げることができる。これらは１種のみ用いても２種以上を併用してもよい。
【００３５】
ウレタンオリゴマーの具体例としては、特に限定はされないが、例えば、Ａｃｔｉｌａｎｅ１２０ＴＰ２５、Ａｃｔｉｌａｎｅ１６７、Ａｃｔｉｌａｎｅ１７０、Ａｃｔｉｌａｎｅ１８０ＧＰ２０、Ａｃｔｉｌａｎｅ１８０ＨＤ２０、Ａｃｔｉｌａｎｅ１８０ＴＰ２０、Ａｃｔｉｌａｎｅ２００、Ａｃｔｉｌａｎｅ２００ＴＰ２０、Ａｃｔｉｌａｎｅ２１０ＴＰ３０、Ａｃｔｉｌａｎｅ２３０ＨＤ３０、Ａｃｔｉｌａｎｅ２５０ＨＤ２５、Ａｃｔｉｌａｎｅ２５０ＴＰ２５、Ａｃｔｉｌａｎｅ２５１、Ａｃｔｉｌａｎｅ２６０ＧＰ２５、Ａｃｔｉｌａｎｅ２７０、Ａｃｔｉｌａｎｅ２８０、Ａｃｔｉｌａｎｅ２９０およびＡｃｔｉｌａｎｅ２９３（以上、アクロスケミカルズ社製の製品名）；ＥＢ２１０、ＥＢ４８２７、ＥＢ６７００、ＥＢ２３０、ＥＢ２７０、ＥＢ２０００、ＥＢ４８５８、ＥＢ８４０２、ＥＢ８８０４、ＥＢ１２９０ＫおよびＥＢ５１２９（以上、ダイセル・ユーシービー株式会社製の製品名）；ＫＡＹＡＲＡＤ　ＵＸ−２２０１、ＫＡＹＡＲＡＤ　ＵＸ−２３０１、ＫＡＹＡＲＡＤ　ＵＸ−３２０４、ＫＡＹＡＲＡＤ　ＵＸ−３３０１、ＫＡＹＡＲＡＤ　ＵＸ−４１０１、ＫＡＹＡＲＡＤ　ＵＸ−６１０１およびＫＡＹＡＲＡＤ　ＵＸ−７１０１、ＫＡＹＡＲＡＤ　ＵＸ−８１０１（以上、日本化薬株式会社製の製品名）；ＡＨ−６００、ＡＴ−６００、ＵＡ−３０６Ｈ、ＡＩ−６００、ＵＡ−１０１Ｔ、ＵＡ−１０１Ｉ、ＵＡ−３０６Ｔ、ＵＡ−３０６Ｉ、ＵＦ−８００１およびＵＦ−８００３（以上、共栄社化学株式会社製の製品名）；ＵＶ−１７００Ｂ、ＵＶ−３０００Ｂ、ＵＶ−３２００Ｂ、ＵＶ−３３００Ｂ、ＵＶ−３５１０ＴＬ、ＵＶ−３５２０ＴＬ、ＵＶ−６１００Ｂ、ＵＶ−６３００Ｂ、ＵＶ−７０００Ｂ、ＵＶ−７２１０Ｂ、ＵＶ−７５００Ｂ、ＵＶ−７５５０Ｂ、ＵＶ−１０、ＵＶ−２０００Ｂ、ＵＶ−２２５０ＴＬ、ＵＶ−２０１０Ｂ、ＵＶ−２５８０Ｂ、ＵＶ−２７００ＢおよびＵＶ−２７５０Ｂ（以上、日本合成化学株式会社製の製品名）；ＮＫオリゴＵ−２ＰＰＡ、ＮＫオリゴＵ−１０８Ａ、ＮＫオリゴＵ−２００ＡＸ、ＮＫオリゴＵＡ−５１１、ＮＫオリゴＵ−４１２Ａ、ＮＫオリゴＵＡ−４１００、ＮＫオリゴＵＡ−４２００、ＮＫオリゴＵＡ−４４００、ＮＫオリゴＵＡ−３４０Ｐ、ＮＫオリゴＵＡ−２２３５ＰＥ、ＮＫオリゴＵＡ−３４５８Ｐ、ＮＫオリゴＵＡ−１６０ＴＭ、ＮＫオリゴＵＡ−６１００、ＮＫオリゴＵＡ−６２００、ＮＫオリゴＵ−１０８、ＮＫオリゴＵＡ−４０００、ＮＫオリゴＵＡ−１２２Ｐ、ＮＫオリゴＵＡ−５２０１、ＮＫオリゴＵＡ−５１２、ＮＫオリゴＵＡ−Ｗ２、ＮＫオリゴＵＡ−Ｗ２Ａ、ＮＫオリゴＵＡ−７０００およびＮＫオリゴＵＡ−７１００（以上、新中村化学株式会社製の製品名）などを挙げることができる。これらは１種のみ用いても２種以上を併用してもよい。
【００３６】
ウレタンオリゴマーの分子量は、特に限定はされないが、具体的には、５００〜１００，０００であることが好ましく、より好ましくは７００〜８０，０００、さらに好ましくは１，０００〜５０，０００である。５００未満の場合は、靭性を十分付与することができないおそれがあり、１００，０００を超える場合は、粘性が高くなり作業性が低下するほか、重量に対する官能基濃度が低下するため反応性に劣ることとなるおそれがある。
ウレタンオリゴマーは、互いの鎖状重合体部分を繋げるという観点や、その繋げる部分をより多くするという観点から、２個以上の重合性不飽和基を有するウレタンオリゴマー（すなわち、２官能性以上のウレタンオリゴマー）であることが必要とされるが、なかでも、２官能性ウレタンオリゴマーか３官能性ウレタンオリゴマーを用いることが好ましい。４官能性以上のウレタンオリゴマーは、繋げる部分をより多くするという観点からはより好ましいと考えられるが、実際のところ、重合体が過剰な網目状の構造を形成して重合中にゲル化が起き易くなるおそれがある。
【００３７】
上記架橋剤としてウレタンオリゴマーを用いる場合、ウレタンオリゴマー由来の構造部分と鎖状重合体部分との合計に対するウレタンオリゴマー由来の構造部分が、例えば、２〜９５重量％であることが好ましく、より好ましくは５〜９０重量％である。ウレタンオリゴマー由来の構造部分が、２重量％未満の場合は、ウレタンオリゴマー由来の物性が十分発揮できないおそれがあり、９５重量％を超える場合は、星型重合体由来の物性が十分発揮できないおそれがある。
重合体（２）において、互いの鎖状重合体部分が多官能性モノマーやウレタンオリゴマーなどの架橋剤由来の構造を介して繋がっている場合、架橋剤由来の構造部分と「星型構造由来の分岐構造を有する重合体」由来の構造部分とのモル比（架橋剤由来の構造部分／「星型構造由来の分岐構造を有する重合体」由来の構造部分）は、特に限定はされないが、例えば、０．７未満が好ましく、０．００１以上かつ０．５未満がより好ましい。上記モル比が０．７以上であると、バインダーポリマーである重合体（２）の１分子当たりに含まれる架橋剤由来の構造部分の数が多過ぎるために、重合体（２）が過剰な網目状構造を形成し、ゲル化したものとなるおそれがある。
【００３８】
重合体（２）の数平均分子量（Ｍｎ）は、３，５００〜２，０００，０００であることが好ましく、より好ましくは４，０００〜１，０００，０００、さらに好ましくは５，０００〜５００，０００、最も好ましくは６，０００〜５００，０００である。数平均分子量が上記範囲を下回ると、鎖状重合体部分に由来する各種所望の物性が十分に発揮されないおそれがあり、上記範囲を上回ると、粘度が高くなり取り扱い性が悪くなるおそれがある上、製造時においても同様であり生産性が低下するおそれがある。
重合体（２）を製造する方法としては、特に限定はされないが、例えば、星型構造由来の分岐構造を有する重合体（好ましくは上記重合体（１））を得る過程において、重合反応の際に、重合性単量体成分とともに多官能性モノマーやウレタンオリゴマーなどの架橋剤を使用することが好ましい。
【００３９】
重合体（２）の製造において、架橋剤として多官能性モノマーを使用する場合は、多官能性モノマーの使用量は、特に限定はされないが、多官能性モノマーと、多価メルカプタンおよび／または多官能開始剤とのモル比〔（多官能性モノマー）／（多価メルカプタンおよび／または多官能開始剤）〕が、０．７未満となるようにすることが好ましく、より好ましくは０．０１〜０．５である。上記モル比が、０．７以上である場合は、重合反応時にゲル化するおそれがある。また、上記モル比が、０．０１未満の場合は、多官能性モノマーを用いることによる前述した物性向上の効果が十分に得られないおそれがある。なお、上記モル比を算出する際に必要な、多官能性モノマーや多価メルカプタンおよび／または多官能開始剤のモル数は、製造工程を通して用いる全モル数であるとし、例えば複数段階のラジカル重合を行う場合は各段階で用いるモル数の合計であるとする。
【００４０】
また、同様に、架橋剤としてウレタンオリゴマーを使用する場合は、ウレタンオリゴマーの使用量は、特に限定はされないが、ウレタンオリゴマーと、多価メルカプタンおよび／または多官能開始剤とのモル比〔（ウレタンオリゴマー）／（多価メルカプタンおよび／または多官能開始剤）〕が、０．７未満となるようにすることが好ましく、より好ましくは０．０１〜０．５である。上記モル比が、０．７以上である場合は、重合反応時にゲル化するおそれがある。また、上記モル比が、０．０１未満の場合は、ウレタンオリゴマーを用いることによる前述した物性向上の効果が十分に得られないおそれがある。なお、上記モル比を算出する際に必要な、ウレタンオリゴマーや多価メルカプタンおよび／または多官能開始剤のモル数は、製造工程を通して用いる全モル数であるとし、例えば複数段階のラジカル重合を行う場合は各段階で用いるモル数の合計であるとする。
【００４１】
重合体（２）の製造においては、重合反応の温度は、特に限定はされないが、具体的には、例えば、３０〜２００℃が好ましく、より好ましくは５０〜１５０℃である。
重合体（２）の製造方法としては、さらに詳しくは、例えば、多価メルカプタンや多官能開始剤の存在下で重合性単量体成分を例えばラジカル重合するにあたり、重合性単量体成分とともに多官能性モノマーやウレタンオリゴマーなどの架橋剤を使用する製造方法（製造方法Ａ）が好ましい。この製造方法により、少なくとも３つの鎖状重合体部分の組成がすべて同じである星型重合体を構成要素とし、これら星型重合体が互いの鎖状重合体部分で上記架橋剤由来の構造を介して繋がっている重合体（２）を得ることができる。製造方法Ａの手順としては、多価メルカプタン存在下で、使用する重合性単量体成分に予め上記架橋剤を含めておいた状態で、ラジカル重合を行えばよい。ラジカル重合は、重合禁止剤の添加等により適宜所望のタイミングで終了させることができる。
【００４２】
また、例えば、多価メルカプタンや多官能開始剤の存在下で、各段階で種類の異なる重合性単量体成分を使用するラジカル重合を複数段階行うにあたり、前記複数段階のうちの少なくとも１つの段階で前記重合性単量体成分とともに多官能性モノマーやウレタンオリゴマーなどの架橋剤を使用する製造方法（製造方法Ｂ）が好ましい。この製造方法により、少なくとも３つの鎖状重合体部分のうちの少なくとも１つが他と異なる組成を有する星型重合体を構成要素とし、このような星型重合体が互いの鎖状重合体部分で上記架橋剤由来の構造を介して繋がっている重合体（２）を得ることができる。製造方法Ｂの手順としては、例えばラジカル重合を２段階で行う場合は、多価メルカプタン存在下、上記架橋剤を予め適宜含めておいた条件下で、第１段階の重合性単量体成分のラジカル重合を行い、重合率（詳しくは、重合性単量体成分が重合体の構成成分に転化した率）が５０％以上、好ましくは７０％以上になってから、第２段階の重合性単量体成分を加えて重合することにより、重合体（２）を得ることができる。先に行うラジカル重合の重合率を５０％以上とするのは、重合後残存している重合性単量体成分を除去せずに次の重合を行ったとしても、ブロックを形成する重合体の性質をできるだけ異なるようにするためである。そのためには第１段階の重合後、重合性単量体成分を揮発除去することも可能である。また、各段階のラジカル重合は、重合禁止剤の添加により終了させるようにすれば、生成した鎖状重合体部分の先端に、後のラジカル重合により別の組成の重合体部分が繋がることを防ぐことができる。
【００４３】
上記製造方法Ｂでは、多価メルカプタンの存在下で、第１段階の重合性単量体成分のラジカル重合を行うと、多価メルカプタンのメルカプト基を重合開始点として第１段階の重合性単量体成分がラジカル重合し、星型重合体の鎖状重合体部分が構成される。その際、多価メルカプタンの一部のメルカプト基はこのラジカル重合の重合開始点とならずに残る。そこで、次に第２段階の重合性単量体成分を加えて第２段階のラジカル重合を行うと、多価メルカプタンの残ったメルカプト基を発端として第２段階の重合性単量体成分がラジカル重合し、第１段階で得られた鎖状重合体部分と異なる組成の鎖状重合体部分が星形ブロック状に形成される。これら段階において重合性単量体成分とともに上記架橋剤を併用するので、上述のようにして得られる星形重合体どうしを上記重合体を介して結合させることができる。
【００４４】
製造方法Ｂにおいては、ラジカル重合をさらに３段階以上の多段で行えば、星型重合体が３種以上の鎖状重合体部分の組み合わせて有する星型ブロック重合体である、重合体（２）を得ることもできる。
製造方法Ｂにおいては、上記架橋剤は、複数段階で行われるラジカル重合の不特定の１段階または複数段階で、重合性単量体成分に含めて用いればよく、特に限定はされないが、第１段階のラジカル重合のみで用いるのが好ましい。第２段階以降でも用いる場合は、ゲル化を避けて重合体（２）を得るためには、上記架橋剤の合計使用モル数を第１段階のみで加える場合の合計使用モル数よりも少なくしなければならない可能性があり、また、使用モル数を段階ごとに増加していく場合は第１段階のみで加える場合よりも分子量の増加が激しくなって分子量の制御が困難となるおそれがある。
【００４５】
なお、上記製造方法Ａおよび製造方法Ｂにおいては、重合反応時に副成し得る重合性単量体成分のホモポリマー（メルカプト基や多官能開始剤を重合開始点として生成していない鎖状重合体）も、上記架橋剤を介して星形重合体の鎖状重合体部分に繋がっている場合がある。
製造方法Ａおよび製造方法Ｂでは、架橋剤として多官能性モノマーを用いる場合は、多官能性モノマーと重合性単量体成分との合計使用量中、多官能性モノマーの使用量は、特に限定はされないが、具体的には、２〜９５重量％であることが好ましく、より好ましくは５〜９０重量％である。多官能性モノマーの使用量が２重量％未満の場合は、多官能性モノマー由来の物性が発揮できないおそれがあり、９５重量％を超える場合は、星型重合体由来の物性が発揮できないおそれがある。なお、ここでいう多官能性モノマーおよび重合性単量体成分の使用量は、上述と同様、製造工程を通して用いる全量であるとし、例えば複数段階のラジカル重合を行う場合は各段階で用いる量の合計であるとする。
【００４６】
製造方法Ａおよび製造方法Ｂでは、架橋剤としてウレタンオリゴマーを用いる場合は、ウレタンオリゴマーと重合性単量体成分との合計使用量中、ウレタンオリゴマーの使用量は、特に限定はされないが、具体的には、２〜９５重量％であることが好ましく、より好ましくは５〜９０重量％である。ウレタンオリゴマーの使用量が２重量％未満の場合は、ウレタンオリゴマー由来の物性が発揮できないおそれがあり、９５重量％を超える場合は、星型重合体由来の物性が発揮できないおそれがある。なお、ここでいうウレタンオリゴマーおよび重合性単量体成分の使用量は、上述と同様、製造工程を通して用いる全量であるとし、例えば複数段階のラジカル重合を行う場合は各段階で用いる量の合計であるとする。
【００４７】
本発明でいうバインダーポリマーである「星型構造由来の分岐構造を有する重合体」（具体的には、上記重合体（１）や重合体（２））は、（メタ）アクリル系重合体であることが好ましい。（メタ）アクリル系重合体であれば、バインダーポリマーのＴｇ、酸価および極性などの変更・調整が容易であり、バインダーポリマーの設計の自由度が大きくなる。（メタ）アクリル系重合体とするためには、前述した重合体単量体成分のうち、（メタ）アクリル酸や（メタ）アクリル酸エステルなどの（メタ）アクリル系モノマーを適宜使用すればよい。
本発明でいうバインダーポリマーである「星型構造由来の分岐構造を有する重合体」（具体的には、上記重合体（１）や重合体（２））の酸価は、３０〜３００ｍｇＫＯＨ／ｇであるが、好ましくは５０〜２８０ｍｇＫＯＨ／ｇであり、より好ましくは７０〜２６０ｍｇＫＯＨ／ｇ、さらに好ましくは９０〜２５０ｍｇＫＯＨ／ｇである。上記酸価が、３０ｍｇＫＯＨ／ｇ未満の場合、アルカリ現像性が低下するおそれがあり、３００ｍｇＫＯＨ／ｇを超える場合は、耐水性が低下し、レジストパターンの再現性が低下するおそれがある。また、該バインダーポリマーの酸価を上記範囲内とすることによって、良好なレジストパターンの再現性を得ることができる、などといった優れた効果を得ることができる。バインダーポリマーの酸価を容易に上記範囲内にするには、前述した重合性単量体成分以外に、酸性官能基を有する各種酸性単量体を、適宜必要に応じて使用することができる。このような酸性単量体としては、特に限定はされないが、例えば、スチレンスルホン酸、２−アクリルアミド−２−メチルプロパンスルホン酸、２−メタクリルアミド−２−メチルプロパンスルホン酸、メタクリル酸２−スルホエチル、アクリル酸２−スルホエチル、ビニルスルホン酸、アクリルスルホン酸、メタクリルスルホン酸などが挙げられる。これら酸性単量体は、１種のみ用いても２種以上を併用してもよい。
【００４８】
本発明でいうバインダーポリマーである「星型構造由来の分岐構造を有する重合体」（具体的には、上記重合体（１）や重合体（２））は、本発明の感光性樹脂組成物全体中、１０〜９０重量％であることが好ましく、より好ましくは１５〜８０重量％、さらに好ましくは２０〜７０重量％である。上記含有割合が、１０重量％未満の場合は、サンドブラスト耐性とその他の物性とのバランスが悪くなるおそれがあり、９０重量％を超える場合は、架橋密度が低下し、レジストパターンの再現性が低下するおそれがある。
本発明のサンドブラスト用感光性樹脂組成物において、光重合開始剤としては、特に限定はされないが、具体的には、例えば、１−ヒドロキシシクロヘキシルフェニルケトン、２，２−ジメトキシ−１，２−ジフェニルエタン−１−オン、２−メチル−１−［４−（メチルチオ）フェニル］−２−モルフォリノプロパン−１−オン、２−ベンジル−２−ジメチルアミノ−１−（４−モリフォリノフェニル）−ブタン−１−オン、２−ヒドロキシ−２−メチル−１−フェニルプロパン−１−オン、２，４，６−トリメチルベンゾイルジフェニルホスフィンオキシド、１−［４−（２−ヒドロキシエトキシ）フェニル］−２−ヒドロキシ−２−メチル−１−プロパン−１−オン、２，４−ジエチルチオキサントン、２−クロロチオキサントン、２，４−ジメチルチオキサントン、３，３−ジメチル−４−メトキシベンゾフェノン、ベンゾフェノン、１−クロロ−４−プロポキシチオキサントン、１−（４−イソプロピルフェニル）−２−ヒドロキシ−２−メチルプロパン−１−オン、１−（４−ドデシルフェニル）−２−ヒドロキシ−２−メチルプロパン−１−オン、４−ベンゾイル−４’−メチルジメチルスルフィド、４−ジメチルアミノ安息香酸、４−ジメチルアミノ安息香酸メチル、４−ジメチルアミノ安息香酸エチル、４−ジメチルアミノ安息香酸ブチル、４−ジメチルアミノ安息香酸−２−エチルヘキシル、４−ジメチルアミノ安息香酸−２−イソアミル、２，２−ジエトキシアセトフェノン、ベンジルジメチルケタール、ベンジル−β−メトキシエチルアセタール、１−フェニル−１，２−プロパンジオン−２−（ｏ−エトキシカルボニル）オキシム、ｏ−ベンゾイル安息香酸メチル、ビス（４−ジメチルアミノフェニル）ケトン、４，４’−ビスジエチルアミノベンゾフェノン、４，４’−ジクロロベンゾフェノン、ベンジル、ベンゾイン、ベンゾインメチルエーテル、ベンゾインエチルエーテル、ベンゾインイソプロピルエーテル、ベンゾイン−ｎ−ブチルエーテル、ベンゾインイソブチルエーテル、ベンゾインブチルエーテル、ｐ−ジメチルアミノアセトフェノン、ｐ−ｔｅｒｔ−ブチルトリクロロアセトフェノン、ｐ−ｔｅｒｔ−ブチルジロロアセトフェノン、チオキサントン、２−メチルチオキサントン、２−イソプロピルチオキサントン、ジベンゾスベロン、α，α−ジクロロ−４−フェノキシアセトフェノン、ペンチル−４−ジメチルアミノベンゾエート等を挙げることができる。これらは、単独で用いても２種以上を併用してもよい。
【００４９】
上記光重合開始剤の含有量は、本発明の感光性樹脂組成物における固形分１００重量部対して、０．１〜３０重量部の範囲であることが好ましく、より好ましくは０．２〜２０重量部、さらに好ましくは０．３〜１５重量部である。上記含有量が０．１重量部未満であると、架橋の進行が完全でなく、レジストパターンが十分に形成できないおそれがあり、３０重量部を超える場合は、サンドブラスト耐性などの諸物性に悪影響を与えるおそれがある。
本発明のサンドブラスト用感光性樹脂組成物においては、より感度を向上させ、現像時の膜減りや膨潤を防ぐため、必要に応じて、さらに光重合性単量体を含有してもよい。この光重合性単量体としては、特に限定はされないが、具体的には、例えば、アクリル酸、メタクリル酸、フマル酸、マレイン酸、フマル酸モノメチル、フマル酸モノエチル、２−ヒドロキシエチルアクリレート、２−ヒドロキシエチルメタクリレート、エチレングリコールモノメチルエーテルアクリレート、エチレングリコールモノメチルエーテルメタクリレート等の単官能性モノマー、テトラエチレンジアクリレート、テトラエチレンジメタクリレート、トリメチロールプロパントリアクリレート、トリメチロールプロパントリメタクリレート、テトラメチロールプロパンテトラアクリレート、テトラメチロールプロパンテトラメタクリレート、ペンタエリトリトールトリアクリレート、ペンタエリトリトールトリメタクリレート、ペンタエリトリトールテトラアクリレート、ペンタエリトリトールテトラメタクリレート、ジペンタエリトリトールペンタアクリレート等の多官能性モノマーなどを挙げることができる。これらは、単独で用いても２種以上を併用してもよい。
【００５０】
上記光重合性単量体を含有する場合、その含有量は、特に限定はされないが、具体的には、本発明でいうバインダーポリマー１００重量部に対して、２００重量部以下であることが好ましく、より好ましくは１５０重量部以下、さらに好ましくは１００重量部以下である。上記配合量が２００重量部を超える場合、ドライフィルム状としたときにコールドフローが起こり易くなるおそれがある。
本発明のサンドブラスト用感光性樹脂組成物においては、感度、密着性および耐サンドブラスト性を一段と向上させ、より好適なサンドブラスト加工を実施できるようにするため、必要に応じて、セルロース誘導体を含有してもよい。上記セルロース誘導体としては、特に限定はされないが、具体的には、例えば、ヒドロキシプロピルセルロース、エチルヒドロキシエチルセルロース、ヒドロキシプロピルメチルセルロースフタレートおよびヒドロキシプロピルメチルセルロースアセテートフタレートなどを挙げることができる。これらは、単独で用いても２種以上を併用してもよい。また、これらセルロース誘導体については、その酸価は、特に限定はされないが、具体的には、５０〜２５０ｍｇ／ＫＯＨであることが好ましく、より好ましくは８０〜２００ｍｇ／ＫＯＨである。酸価が５０ｍｇ／ＫＯＨ未満では、現像不良をおこすおそれがあり、２５０ｍｇ／ＫＯＨを超えると、柔軟性がなくなるとともに耐水性に劣ることになるおそれがある。
【００５１】
上記セルロース誘導体を含有する場合、その含有量は、特に限定はされないが、具体的には、本発明でいうバインダーポリマー１００重量部に対して、２００重量部以下であることが好ましく、より好ましくは１５０重量部以下、さらに好ましくは１００重量部以下である。上記含有量が、２００重量部を超える場合、低感度化する上、架橋密度が低下しサンドブラスト耐性等が低下するおそれがある。
本発明のサンドブラスト用感光性樹脂組成物は、さらに溶剤を含むものであってもよく、その場合、該感光性樹脂組成物の使用にあたっては、溶剤に溶解させた状態で取り扱うことができる。上記溶剤としては、特に限定はされないが、具体的には、例えば、エチレングリコールモノメチルエーテル、エチレングリコールモノエチルエーテル、プロピレングリコールモノメチルエーテル、プロピレングリコールモノエチルエーテル、ジエチレングリコールモノメチルエーテル、ジエチレングリコールモノエチルエーテル、ジエチレングリコールジメチルエーテル、ジエチレングリコールジエチルエーテル、２−メトキシブチルアセテート、３−メトキシブチルアセテート、４−メトキシブチルアセテート、２−メチル−３−メトキシブチルアセテート、３−メチル−３−メトキシブチルアセテート、３−エチル−３−メトキシブチルアセテート、２−エトキシブチルアセテート、４−エトキシブチルアセテートや、アセトン、メチルエチルケトン、メチルイソブチルケトンなどのケトン系溶剤や、酢酸メチル、酢酸ブチルなどのエステル系溶剤などを挙げることができる。これらは、単独で用いても２種以上を併用してもよい。
【００５２】
本発明のサンドブラスト用感光性樹脂組成物においては、必要に応じて、さらに、染料、重合禁止剤、電気絶縁抵抗値調整のためのカーボンや金属粒子などの導電性物質、および、カチオン性、アニオン性または両性の界面活性剤等を任意に含んでいてもよい。
本発明のサンドブラスト用感光性樹脂組成物の用途（適用できる技術分野）としては、特に限定はされないが、具体的には、例えば、金属パターンと絶縁パターンとが混在する回路基板の形成、特にプラズマディスプレイの隔壁ならびにセラミックや蛍光体等の絶縁パターンの形成、などを挙げることができる。
【００５３】
本発明のサンドブラスト用感光性樹脂組成物は用途に応じて、例えば、上記溶剤を使用して液状のまま基板の上に塗布したり、基板の上にスクリーン印刷するなどして適宜用いることができる。例えば、電子部品の製造などにおける精密加工を必要とする技術分野では、本発明のサンドブラスト用感光性樹脂組成物を可とう性フィルム上に塗布して乾燥させて感光性樹脂層とすることによって、感光性フィルムを得、これを用いるのがよい。このように、感光性樹脂層として感光性フィルムに使用することにより、精密な位置合わせが容易となり精度の高い切削が実現できる。
〔サンドブラスト用感光性フィルム〕
本発明にかかるサンドブラスト用感光性フィルム（以下、本発明のサンドブラスト用感光性フィルム、本発明の感光性フィルムと称することがある。）は、可とう性フィルム上に、上記本発明にかかるサンドブラスト用感光性樹脂組成物を感光性樹脂層として設け、さらにその上に、離型フィルムを積層してなるものである。
【００５４】
本発明の感光性フィルムの一実施例を図１に示す。図１においては、１は可とう性フィルムであり、２は上記本発明のサンドブラスト用感光性樹脂組成物からなる層（以下、サンドブラスト用感光性樹脂組成物層と称する。）、３は離型フィルムである。
可とう性フィルム１は、サンドブラスト用感光性樹脂組成物層２を支持する層であり、その厚みは１５〜１２５μｍが好ましく、より好ましくは１５〜１１０μｍ、さらに好ましくは１５〜１００μｍである。可とう性フィルム１としては、特に限定はされないが、具体的には、例えば、ポリエチレンテレフタレート、ポリエチレン、ポリプロピレン、ポリカーボネート、ポリ塩化ビニル等の合成樹脂フィルムを挙げることができる。なかでも、ポリエチレンテレフタレート（ＰＥＴ）フィルムが、可とう性、こしの点から好ましい。また、サンドブラスト用感光性樹脂組成物層２は、溶剤に溶解したサンドブラスト用感光性樹脂組成物溶液を、アプリケーター、バーコーター、ロールコーター、カーテンフローコーター等を用い、乾燥膜厚を、好ましくは１０〜１００μｍ、より好ましくは１０〜９０μｍ、さらに好ましくは１０〜８０μｍとなるように塗布して形成するのがよい。また、離型フィルム３は、未使用時にサンドブラスト用感光性樹脂組成物層２を安定に保護する層であり、使用時には容易に剥ぎ取れるが、未使用時には剥がれない適度の離型性を有するフィルムであることが好ましい。離型フィルム３としては、特に限定はされないが、具体的には、例えば、シリコーンをコーティングまたは焼き付けしたＰＥＴフィルム、ポリプロピレンフィルム、ポリエチレンフィルム等が好適であり、その厚さは１５〜１２５μｍであることが好ましく、より好ましくは１５〜１１０μｍ、さらに好ましくは１５〜１００μｍである。
【００５５】
本発明の感光性フィルムにおいては、酸素減感作用を防ぐとともに、露光時に密着されるマスクパターンの粘着防止のため、必要に応じて、可とう性フィルム１とサンドブラスト用感光性樹脂組成物層２との間に、水溶性樹脂層を設けることができる。上記水溶性樹脂層としては、特に限定はされないが、具体的には、例えば、ポリビニルアルコールまたは部分けん化ポリ酢酸ビニルの水溶性ポリマーの５〜２０重量％水溶液を塗布乾燥した層を好ましく挙げることができ、該水溶性樹脂層の乾燥膜厚は１〜１０μｍであることが好ましい。この水溶性樹脂層を形成する水溶性ポリマー溶液に、さらにエチレングリコール、プロピレングリコール、ポリエチレングリコール等を添加すると、水溶性樹脂層の可とう性が増すとともに、離型性が向上するので好適である。また、上記水溶性ポリマー溶液の調製において、メタノール、エチレングリコールモノメチルエーテル、アセトンおよび水性消泡剤等を添加すれば、溶液の粘度、消泡性等を容易に所望の程度に改善することもできる。
【００５６】
次に、本発明のサンドブラスト用感光性フィルムの好適な使用例を、図２の（ａ）〜（ｅ）に示す。図１の離型フィルム３を図２（ａ）に示すように剥し、露出したサンドブラスト用感光性組樹脂成物層２を、基板４上に密着する。密着に際しては基板４を予め加熱しておき、この上にドライフィルムを置いて押圧する、いわゆる熱圧着方式を採るのがよい。押圧した後可とう性フィルム１を剥し、図２（ｂ）に示すように露出したサンドブラスト用感光性樹脂組成物層２の上に所定のマスクパターンを備えたマスク７を密着させ、そのマスクパターンの上から低圧水銀灯、高圧水銀灯、超高圧水銀灯、アーク灯、キセノンランプ等を用いて露光する。前記露光光線としては紫外線の他にエキシマレーザ、Ｘ線、電子線等も使用できる。露光後、マスクパターン７を取り去り、現像を行う。現像を行うための現像液としては、特に限定されることはなく、汎用のアルカリ現像液を用いることができるが、該現像液に用いるアルカリ成分としては、例えば、リチウム、ナトリウム、カリウム等のアルカリ金属の水酸化物、炭酸塩、重炭酸塩、リン酸塩、ピロリン酸塩、ベンジルアミン、ブチルアミン等の第１級アミン、ジメチルアミン、ジベンジルアミン等の第２級アミン、トリメチルアミン、トリエチルアミン等の第３級アミン、モノエタノールアミン、ジエタノールアミン、トリエタノールアミン等のアルカノールアミン、モルホリン、ピペラジン、ピリジン等の環状アミン、エチレンジアミン、ヘキサンメチルジアミン等のポリアミン、テトラメチルアンモニウムヒドロキシド、テトラエチルアンモニウムヒドロキシド、トリメチルベンジルアンモニウムヒドロキシド、トリメチルフェニルベンジルアンモニウムヒドロキシド等のアンモニウムヒドロキシド類、トリメチルスルホニウムヒドロキシド、ジエチルメチルスルホニウムヒドロキシド、ジメチルベンジルスルホニウムヒドロキシド等のスルホニウムヒドロキシド類、その他コリン、ケイ酸塩含有緩衝液等が挙げられる。上記現像によって、図２（ｃ）に示すようにサンドブラスト用感光性樹脂組成物層２における未露光の未硬化部分は除去され、露光した硬化部分のみが残留する。現像処理した基板をサンドブラスト加工で図２（ｄ）に示すように研磨しパターンに忠実な図柄を形成する。このサンドブラスト加工で使用するブラスト材としては、特に限定はされないが、具体的には、例えば、２〜５００μｍのガラスビーズ、ＳｉＣ、ＳｉＯ２、Ａｌ２Ｏ３、ＺｒＯ等の無機微粒子等が好適に用いられる。
【００５７】
上記サンドブラスト加工された基板から、サンドブラスト用感光性樹脂組成物層２の硬化部分を、アルカリ水溶液で溶解して取り除き、図２（ｅ）に示すように基板表面に図柄を形成する。
【００５８】
【実施例】
以下に、実施例により、本発明をさらに具体的に説明するが、本発明はこれらにより何ら限定されるものではない。なお、以下では、便宜上、「重量部」を単に「部」と記すことがある。
−合成例１−
窒素導入管、滴下ロート、温度計、冷却管、攪拌機を装備した４つ口フラスコに、メチルメタクリレート９．７部、ブチルメタクリレート８１．１部、メタクリル酸９．２部からなるモノマー混合液のうちの３０部とメチルエチルケトン１００部とを投入し、窒素雰囲気下、８０℃に昇温した。この昇温した状態のところに、触媒としてペンタエリスリトールテトラキスチオグリコレート（ＰＥＴＧ）２部およびアゾビスイソブチロニトリル１．５部をメチルエチルケトン１０部に溶解させた均一溶液の３０重量％を添加して反応を開始した。反応温度はメチルエチルケトンの還流温度に保った。反応開始１０分後に残りのモノマー混合液７０部および残りの触媒溶液を１時間かけて均一に滴下した。滴下し終わった後、温度をメチルエチルケトンの還流温度に維持したまま、２時間の熟成を行った。熟成後、冷却して重合反応を終了し、重合体（Ａ）を得た。
【００５９】
得られた重合体（Ａ）は、不揮発分濃度４８．４ｗｔ％、酸価５８ｍｇＫＯＨ／ｇ、ゲルパーミエーションクロマトグラフィー（以下「ＧＰＣ」と称する。）による重量平均分子量（ＭｗＧＰＣ）は約３０，０００であった。
樹脂の光散乱光法による絶対重量平均分子量（ＭｗＬＡＬＬＳ）が約４５，０００であることから、ＭｗＬＡＬＬＳ／ＭｗＧＰＣ≒１．５となり、得られた重合体（Ａ）は分岐構造を有していることが確認された。下記式：
ｇ＝ｆ２／（３ｆ−２）
（式中、ｇは、平均自乗回転半径の比であり、ＭｗＬＡＬＬＳ／ＭｗＧＰＣの値に比例する。ｆは、分岐の数である。）
で示される経験式より、ＭｗＬＡＬＬＳ／ＭｗＧＰＣ＞１の場合、分岐構造を有しているといえるからである。よって、ｇ＝１．５の場合、約４本の分岐があるということになる。
【００６０】
また、ＰＥＴＧのような星型の分岐を有する多価メルカプタン化合物を原料として使用していることから、重合体（Ａ）は、メルカプト基を起点（反応開始点）として鎖状重合体が延びている星型構造を有したものであることが確認された。
−合成例２−
窒素導入管、滴下ロート、温度計、冷却管、攪拌機を装備した４つ口フラスコに、メチルメタクリレート３０部、メタクリル酸１０部、メチルエチルケトン１００部を投入し、窒素雰囲気下、８０℃に昇温した。この昇温した状態のところに、触媒としてペンタエリスリトールテトラキスチオグリコレート（ＰＥＴＧ）２部およびアゾビスイソブチロニトリル１部をメチルエチルケトン１０部に溶解させた均一溶液の１／２（６．５部）を添加して反応を開始した。反応温度はメチルエチルケトンの還流温度に保った。反応開始１時間後と１時間３０分後にそれぞれ残りの触媒溶液の１／４（３．２５部）を添加した。反応開始２時間後、釜内のモノマーの転化率が７０％以上であることを確認して、ブチルメタクリレート４８部およびメタクリル酸１２部の混合溶液を１時間かけて均一に滴下した。滴下し終わった後、温度をメチルエチルケトンの還流温度に維持したまま、２時間の熟成を行った。熟成後、冷却して重合反応を終了し、重合体（Ｂ）を得た。
【００６１】
得られた重合体（Ｂ）は、不揮発分濃度４８．３ｗｔ％、酸価１４４ｍｇＫＯＨ／ｇ、ＧＰＣによる重量平均分子量（ＭｗＧＰＣ）は約４０，０００であった。樹脂の光散乱光法による絶対重量平均分子量（ＭｗＬＡＬＬＳ）が約６０，０００であることから、ＭｗＬＡＬＬＳ／ＭｗＧＰＣ≒１．５８となり、得られた重合体（Ｂ）は分岐構造を有していることが確認された。下記式：
ｇ＝ｆ２／（３ｆ−２）
（式中、ｇは、平均自乗回転半径の比であり、ＭｗＬＡＬＬＳ／ＭｗＧＰＣの値に比例する。ｆは、分岐の数である。）
で示される経験式より、ＭｗＬＡＬＬＳ／ＭｗＧＰＣ＞１の場合、分岐構造を有しているといえるからである。よって、ｇ＝１．５８の場合、約４本の分岐があるということになる。
【００６２】
また、ＰＥＴＧのような星型の分岐を有する多価メルカプタン化合物を原料として使用していることから、重合体（Ｂ）は、メルカプト基を起点（反応開始点）として鎖状重合体が延びている星型構造を有したものであることが確認された。
−合成例３−
窒素導入管、滴下ロート、温度計、冷却管、攪拌機を装備した４つ口フラスコに、メチルメタクリレート１５．５部、ブチルメタクリレート５４．１部、メタクリル酸３０．１部、ポリエチレングリコールジアクリレート（新中村化学（株）製、製品名：ＮＫエステルＡ−６００、数平均分子量約７０８）０．３部からなるモノマー混合液のうちの３０部とメチルエチルケトン１００部とを投入し、窒素雰囲気下、８０℃に昇温した。この昇温した状態のところに、触媒としてペンタエリスリトールテトラキスチオグリコレート（ＰＥＴＧ）３部およびアゾビスイソブチロニトリル１．５部をメチルエチルケトン１０部に溶解させた均一溶液の３０重量％を添加して反応を開始した。反応温度はメチルエチルケトンの還流温度に保った。反応開始１０分後に残りのモノマー混合液９０部および残りの触媒溶液を１時間かけて均一に滴下した。滴下し終わった後、温度をメチルエチルケトンの還流温度に維持したまま、２時間の熟成を行った。熟成後、冷却して重合反応を終了し、重合体（Ｃ）を得た。
【００６３】
得られた重合体（Ｃ）は、不揮発分濃度４８．５ｗｔ％、酸価１９７ｍｇＫＯＨ／ｇ、ＧＰＣによる重量平均分子量（ＭｗＧＰＣ）は約８５，０００であった。樹脂の光散乱光法による絶対重量平均分子量（ＭｗＬＡＬＬＳ）が約２１１，０００であることから、ＭｗＬＡＬＬＳ／ＭｗＧＰＣ≒２．４８となり、得られた重合体（Ｃ）は分岐構造を有していることが確認された。下記式：
ｇ＝ｆ２／（３ｆ−２）
（式中、ｇは、平均自乗回転半径の比であり、ＭｗＬＡＬＬＳ／ＭｗＧＰＣの値に比例する。ｆは、分岐の数である。）
で示される経験式より、ＭｗＬＡＬＬＳ／ＭｗＧＰＣ＞１の場合、分岐構造を有しているといえるからである。よって、ｇ＝２．４８の場合、約７本の分岐があるということになる。
【００６４】
また、ＰＥＴＧのような星型の分岐を有する多価メルカプタン化合物を原料として使用していることから、重合体（Ｃ）は、メルカプト基を起点（反応開始点）として鎖状重合体が延びている星型構造を有したものであることが確認された。
−合成例４−
窒素導入管、滴下ロート、温度計、冷却管、攪拌機を装備した４つ口フラスコに、メチルメタクリレート２９．８部、メタクリル酸１０部、ポリエチレングリコールジアクリレート（新中村化学（株）製、製品名：ＮＫエステルＡ−６００、数平均分子量約７０８）０．２部、メチルエチルケトン１００部を投入し、窒素雰囲気下、８０℃に昇温した。この昇温した状態のところに、触媒としてペンタエリスリトールテトラキスチオグリコレート（ＰＥＴＧ）４部およびアゾビスイソブチロニトリル１部をメチルエチルケトン１０部に溶解させた均一溶液の１／２（７．５部）を添加して反応を開始した。反応温度はメチルエチルケトンの還流温度に保った。反応開始１時間後と１時間３０分後にそれぞれ残りの触媒溶液の１／４（３．７５部）を添加した。反応開始２時間後、釜内のモノマーの転化率が７０％以上であることを確認して、ブチルメタクリレート４２部、ブチルアクリレート６部およびメタクリル酸１２部の混合溶液を１時間かけて均一に滴下した。滴下し終わった後、温度をメチルエチルケトンの還流温度に維持したまま、２時間の熟成を行った。熟成後、冷却して重合反応を終了し、重合体（Ｄ）を得た。
【００６５】
得られた重合体（Ｄ）は、不揮発分濃度４８．７ｗｔ％、酸価１４１ｍｇＫＯＨ／ｇ、ＧＰＣによる重量平均分子量（ＭｗＧＰＣ）は約１１０，０００であった。
樹脂の光散乱光法による絶対重量平均分子量（ＭｗＬＡＬＬＳ）が約３１８，０００であることから、ＭｗＬＡＬＬＳ／ＭｗＧＰＣ≒２．８９となり、得られた重合体（Ｄ）は分岐構造を有していることが確認された。下記式：
ｇ＝ｆ２／（３ｆ−２）
（式中、ｇは、平均自乗回転半径の比であり、ＭｗＬＡＬＬＳ／ＭｗＧＰＣの値に比例する。ｆは、分岐の数である。）
で示される経験式より、ＭｗＬＡＬＬＳ／ＭｗＧＰＣ＞１の場合、分岐構造を有しているといえるからである。よって、ｇ＝２．８９の場合、約８本の分岐があるということになる。
【００６６】
また、ＰＥＴＧのような星型の分岐を有する多価メルカプタン化合物を原料として使用していることから、重合体（Ｄ）は、メルカプト基を起点（反応開始点）として鎖状重合体が延びている星型構造を有したものであることが確認された。
−合成例５−
窒素導入管、滴下ロート、温度計、冷却管、攪拌機を装備した４つ口フラスコに、メチルメタクリレート１６．５部、ブチルメタクリレート４９部、メタクリル酸２４．５部、ウレタンオリゴマー（新中村化学（株）製、製品名：ＮＫオリゴＵ−３４０Ａ、数平均分子量約１２，０００）１０部からなるモノマー混合液のうちの３０部とメチルエチルケトン１００部とを投入し、窒素雰囲気下、８０℃に昇温した。この昇温した状態のところに、触媒としてペンタエリスリトールテトラキスチオグリコレート（ＰＥＴＧ）６部およびアゾビスイソブチロニトリル１．５部をメチルエチルケトン１０部に溶解させた均一溶液の３０重量％を添加して反応を開始した。反応温度はメチルエチルケトンの還流温度に保った。反応開始１０分後に残りのモノマー混合液７０部および残りの触媒溶液を１時間かけて均一に滴下した。滴下し終わった後、温度をメチルエチルケトンの還流温度に維持したまま、２時間の熟成を行った。熟成後、冷却して重合反応を終了し、重合体（Ｅ）を得た。
【００６７】
得られた重合体（Ｅ）は、不揮発分濃度４６．９ｗｔ％、酸価１６０ｍｇＫＯＨ／ｇ、ＧＰＣによる重量平均分子量（ＭｗＧＰＣ）は約１６０，０００であった。
樹脂の光散乱光法による絶対重量平均分子量（ＭｗＬＡＬＬＳ）が約３６１，０００であることから、ＭｗＬＡＬＬＳ／ＭｗＧＰＣ≒２．２６となり、得られた重合体（Ｅ）は分岐構造を有していることが確認された。下記式：
ｇ＝ｆ２／（３ｆ−２）
（式中、ｇは、平均自乗回転半径の比であり、ＭｗＬＡＬＬＳ／ＭｗＧＰＣの値に比例する。ｆは、分岐の数である。）
で示される経験式より、ＭｗＬＡＬＬＳ／ＭｗＧＰＣ＞１の場合、分岐構造を有しているといえるからである。よって、ｇ＝２．２６の場合、約６本の分岐があるということになる。
【００６８】
また、ＰＥＴＧのような星型の分岐を有する多価メルカプタン化合物を原料として使用していることから、重合体（Ｅ）は、メルカプト基を起点（反応開始点）として鎖状重合体が延びている星型構造を有したものであることが確認された。
−合成例６−
窒素導入管、滴下ロート、温度計、冷却管、攪拌機を装備した４つ口フラスコに、メチルメタクリレート２５部、メタクリル酸１２．５部、ウレタンオリゴマー（新中村化学（株）製、製品名：ＮＫオリゴＵ−３４０Ａ、数平均分子量約１２，０００）１２．５部、メチルエチルケトン１００部を投入し、窒素雰囲気下、８０℃に昇温した。この昇温した状態のところに、触媒としてペンタエリスリトールテトラキスチオグリコレート（ＰＥＴＧ）８部およびアゾビスイソブチロニトリル１．５部をメチルエチルケトン１０部に溶解させた均一溶液の１／２（９．７５部）を添加して反応を開始した。反応温度はメチルエチルケトンの還流温度に保った。反応開始１時間後と１時間３０分後にそれぞれ残りの触媒溶液の１／４（４．８７５部）を添加した。反応開始２時間後、釜内のモノマーの転化率が７０％以上であることを確認して、ブチルメタクリレート３０部、エチルアクリレート５部およびメタクリル酸１５部の混合溶液を１時間かけて均一に滴下した。滴下し終わった後、温度をメチルエチルケトンの還流温度に維持したまま、２時間の熟成を行った。熟成後、冷却して重合反応を終了し、重合体（Ｆ）を得た。
【００６９】
得られた重合体（Ｆ）は、不揮発分濃度４６．８ｗｔ％、酸価１７８ｍｇＫＯＨ／ｇ、ＧＰＣによる重量平均分子量（ＭｗＧＰＣ）は約１９４，０００であった。
樹脂の光散乱光法による絶対重量平均分子量（ＭｗＬＡＬＬＳ）が約５１６，０００であることから、ＭｗＬＡＬＬＳ／ＭｗＧＰＣ≒２．６６となり、得られた重合体（Ｆ）は分岐構造を有していることが確認された。下記式：
ｇ＝ｆ２／（３ｆ−２）
（式中、ｇは、平均自乗回転半径の比であり、ＭｗＬＡＬＬＳ／ＭｗＧＰＣの値に比例する。ｆは、分岐の数である。）
で示される経験式より、ＭｗＬＡＬＬＳ／ＭｗＧＰＣ＞１の場合、分岐構造を有しているといえるからである。よって、ｇ＝２．６６の場合、約７本の分岐があるということになる。
【００７０】
また、ＰＥＴＧのような星型の分岐を有する多価メルカプタン化合物を原料として使用していることから、重合体（Ｆ）は、メルカプト基を起点（反応開始点）として鎖状重合体が延びている星型構造を有したものであることが確認された。
−比較合成例１−
窒素導入管、滴下ロート、温度計、冷却管、攪拌機を装備した４つ口フラスコに、メチルメタクリレート１２部、ブチルメタクリレート６６部、メタクリル酸２２部からなるモノマー混合液のうちの３０部とメチルエチルケトン１００部とを投入し、窒素雰囲気下、８０℃に昇温した。この昇温した状態のところに、触媒としてアゾビスイソブチロニトリル１部をメチルエチルケトン１０部に溶解させた均一溶液の３０重量％を添加して反応を開始した。反応温度はメチルエチルケトンの還流温度に保った。反応開始１０分後に残りのモノマー混合液７０部および残りの触媒溶液を１時間かけて均一に滴下した。滴下し終わった後、温度をメチルエチルケトンの還流温度に維持したまま、２時間の熟成を行った。熟成後、冷却して重合反応を終了し、重合体（Ｇ）を得た。
【００７１】
得られた重合体（Ｇ）は、不揮発分濃度４７．８ｗｔ％、酸価１４２ｍｇＫＯＨ／ｇ、ＧＰＣによる重量平均分子量（ＭｗＧＰＣ）は約５６，０００であった。
−比較合成例２−
窒素導入管、滴下ロート、温度計、冷却管、攪拌機を装備した４つ口フラスコに、メチルメタクリレート１９．７部、ブチルメタクリレート７５．３部、メタクリル酸５部からなるモノマー混合液のうちの３０部とメチルエチルケトン１００部とを投入し、窒素雰囲気下、８０℃に昇温した。この昇温した状態のところに、触媒としてペンタエリスリトールテトラキスチオグリコレート（ＰＥＴＧ）２部およびアゾビスイソブチロニトリル１部をメチルエチルケトン１０部に溶解させた均一溶液の３０重量％を添加して反応を開始した。反応温度はメチルエチルケトンの還流温度に保った。反応開始１０分後に残りのモノマー混合液７０部および残りの触媒溶液を１時間かけて均一に滴下した。滴下し終わった後、温度をメチルエチルケトンの還流温度に維持したまま、２時間の熟成を行った。熟成後、冷却して重合反応を終了し、重合体（Ｈ）を得た。
【００７２】
得られた重合体（Ｈ）は、不揮発分濃度４８．３ｗｔ％、酸価３２ｍｇＫＯＨ／ｇ、ＧＰＣによる重量平均分子量（ＭｗＧＰＣ）は約３２，０００であった。
樹脂の光散乱光法による絶対重量平均分子量（ＭｗＬＡＬＬＳ）が約５０，０００であることから、ＭｗＬＡＬＬＳ／ＭｗＧＰＣ≒１．５６となり、得られた重合体（Ｈ）は分岐構造を有していることが確認された。下記式：
ｇ＝ｆ２／（３ｆ−２）
（式中、ｇは、平均自乗回転半径の比であり、ＭｗＬＡＬＬＳ／ＭｗＧＰＣの値に比例する。ｆは、分岐の数である。）
で示される経験式より、ＭｗＬＡＬＬＳ／ＭｗＧＰＣ＞１の場合、分岐構造を有しているといえるからである。よって、ｇ＝１．５６の場合、約４本の分岐があるということになる。
【００７３】
また、ＰＥＴＧのような星型の分岐を有する多価メルカプタン化合物を原料として使用していることから、重合体（Ｈ）は、メルカプト基を起点（反応開始点）として鎖状重合体が延びている星型構造を有したものであることが確認された。
−実施例１−
末端にアクリル基を有するカルボキシル基含有ウレタンアクリレート（日本合成化学工業社製、製品名：ＵＶ−９５３２ＥＡ；重量平均分子量２４，０００、酸価２７ｍｇＫＯＨ／ｇ、溶剤として酢酸エチル３０％含有）２０部、および、カルボキシル基含有ウレタンアクリレート（共栄社化学株式会社製、製品名：ＳＳＵＡ−８−ＡＬＭＨ；重量平均分子量１５，０００、酸価５ｍｇＫＯＨ／ｇ、溶剤として酢酸エチル２０％含有）３０部に、合成例１で得た重合体（Ａ）５０部を混合し、次いで２，２−ジメトキシ−２−フェニルアセトフェノン１部、Ｎ−ニトロソフェニルヒドロキシルアミンアルミニウム塩０．００５部、マラカイトグリーン（保土谷化学社製）０．１部およびメチルエチルケトン２０部を投入し、撹拌混合することで、感光性樹脂組成物（以下、感光性樹脂組成物（１）と称する。）溶液とした。
【００７４】
次いで、感光性樹脂組成物（１）を乾燥後の膜厚が３０μｍとなるように、２０μｍ厚のポリエチレンテレフタレート（ＰＥＴ）フィルム（可とう性フィルム）上にアプリケーターを用いて塗布、乾燥させて感光性樹脂組成物層を形成した。この感光性樹脂組成物層の上に、２０μｍのポリエチレンフィルム（離型フィルム）を、気泡が残らないようにゴムローラーで被着して、サンドブラスト用感光性フィルム（１）を作成した。
−実施例２〜６−
実施例１において、重合体（Ａ）の代わりに重合体（Ｂ）〜（Ｆ）を用いた以外は、実施例１と同様の操作により、感光性樹脂組成物（２）〜（６）を得、サンドブラスト用感光性フィルム（２）〜（６）を作成した。
【００７５】
−比較例１〜２−
実施例１において、重合体（Ａ）の代わりに重合体（Ｇ）〜（Ｈ）を用いた以外は、実施例１と同様の操作により、感光性樹脂組成物（ｃ１）〜（ｃ２）を得、サンドブラスト用感光性フィルム（ｃ１）〜（ｃ２）を作成した。
上記実施例・比較例で得られたサンドブラスト用感光性フィルム（１）〜（６）およびサンドブラスト用感光性フィルム（ｃ１）〜（ｃ２）を用いて、以下のような操作および評価を行った。
【００７６】
すなわち、得られたサンドブラスト用感光性フィルムのポリエチレンフィルムを剥がし、表出した感光性樹脂組成物層を８０℃に暖めたガラス面にゴムローラーを用いてラミネートしたのちＰＥＴフィルムを剥がして感光性組成物層を露出させた後、超高圧水銀灯により全面を２００ｍＪ／ｃｍ２の照射量で紫外線露光して感光し、現像して、サンドブラスト用レジストパターンを得、各種物性を調べた。具体的には、現像時間、アルカリ現像性、アルカリ剥離性、サンドブラスト耐性および総合評価について、以下の方法および評価基準により評価を行った。
（現像時間）
現像時間とは、未硬化の樹脂をアルカリ水で洗い流す時間のことであるが、一般的に、この時間が長いと生産効率が低下する。現像時間は、具体的には、感光性樹脂組成物層が現像液（１％炭酸ナトリウム水溶液、３０℃）に接した時点から、未露光の４０μｍ厚の感光性樹脂組成物が溶解し、基板表面が露出するまでの時間を計測し、以下の基準で評価した。
【００７７】
◎：２０秒未満
○：２０秒以上かつ４０秒未満
△：４０秒以上かつ６０秒未満
×：６０秒以上
（アルカリ現像性）
現像後のレジストパターンをＳＥＭで観察し、その形状を以下の基準で評価した。
◎：基板に対してレジスト端面が垂直
○：レジスト足引きが少ない
△：レジスト足引きが大きい
×：現像不可
（アルカリ剥離性）
感光性樹脂層に、フォトマスク無しで３００ｍＪ／ｃｍ２の露光量で全面露光したものをサンプルとした。このサンプルを、ＫＯＨ５％水溶液（２５℃）に浸漬させ、感光性樹脂層が完全に除去されるまでの時間計測し、以下の基準で評価した。
【００７８】
◎：６０秒未満
○：６０秒以上かつ１２０秒未満
△：１２０秒以上かつ１８０秒未満
×：１８０秒以上
（サンドブラスト耐性）
研磨剤としてガラスビーズ＃８００を使用し、ノズル距離８０ｍｍ、ブラスト圧２ｋｇ／ｃｍ２でサンドブラストして感光性樹脂組成物層が摩耗して消失するまでの時間を測定し、以下の基準で評価した。
【００７９】
◎：９０秒以上
○：６０秒以上かつ９０秒未満
△：３０秒以上かつ６０秒未満
×：３０秒未満
（総合評価）
現像時間、アルカリ剥離性およびサンドブラスト耐性の３評価項目における評価結果を点数化し、以下の基準で評価した。詳しくは、「◎」を４点、「○」を３点、「△」を２点、「×」を１点とし、上記３評価項目の合計点数により判断した。
【００８０】
◎：１０点以上
○：７〜９点
△：４〜６点
×：４点未満
【００８１】
【表１】
2004126073.tif 000002
【００８２】
【発明の効果】
本発明によれば、光硬化させた場合に従来と同様もしくはそれ以上の優れた耐サンドブラスト性を有するとともに、優れたアルカリ現像性およびアルカリ剥離性を発揮し得る、新規なサンドブラスト用感光性樹脂組成物、および、該感光性樹脂組成物を感光性樹脂層として用いた新規なサンドブラスト用感光性フィルムを提供することができる。
【図面の簡単な説明】
【図１】本発明にかかるサンドブラスト用感光性フィルムの断面拡大図である。
【図２】本発明にかかるサンドブラスト用感光性フィルムを用いたプラズマディスプレイパネルの表面食刻方法の手順を示す図である。
【符号の説明】
１　可とう性フィルム
２　サンドブラスト用感光性樹脂（組成物）層
３　離型フィルム
４　絶縁層
５　導体パターン
６　基板
７　マスクパターン
８　露光光線
【図１】
2004126073.tif 000003
【図２】
2004126073.tif 000004